(57)【要約】【課題】これまでよりも長期に亘る耐久性と周方向剛性に優れ、かつ重量低減を可能にした空気入りタイヤを提供する。【解決手段】インナーライナー６が、エチレン−ビニルアルコール共重合体（Ａ）を反応させて得られる変性エチレン−ビニルアルコール共重合体（Ｂ）からなるマトリックス中に、２３℃におけるヤング率が変性エチレン−ビニルアルコール共重合体（Ｂ）より小さい柔軟樹脂（Ｃ）を分散させた樹脂組成物（Ｄ）からなる層を少なくとも含み、ベルト５が、複数本のスチールコードが束状に並列配置されて形成された少なくとも１層のスチールベルトであり、スチールコードの短径Ａ（ｍｍ）と束幅Ｂ（ｍｍ）とが式、Ｂ／Ａ≧２．０で示される関係を満足し、かつ、コード束の束幅Ｂ（ｍｍ）と、コード束間間隔Ｄ（ｍｍ）とにより定義されるＳ＝Ｂ／（Ｂ＋Ｄ）の値が、式０．６０≦Ｓ≦０．８０で示される関係を満足する。【選択図】図１
2010036669.tif 000002
【特許請求の範囲】
【請求項１】
一対のビード部および一対のサイドウォール部と、両サイドウォール部に連なるトレッド部とを有し、上記一対のビード部間にトロイド状に延在して、これら各部を補強するカーカスと、該カーカスのクラウン部のタイヤ半径方向外側に配置されたベルト層からなるベルトと、前記カーカスの内側のタイヤ内面に配置されたインナーライナーとを備えた空気入りタイヤにおいて、
前記インナーライナーが、エチレン−ビニルアルコール共重合体（Ａ）を反応させて得られる変性エチレン−ビニルアルコール共重合体（Ｂ）からなるマトリックス中に、２３℃におけるヤング率が前記変性エチレン−ビニルアルコール共重合体（Ｂ）より小さい柔軟樹脂（Ｃ）を分散させた樹脂組成物（Ｄ）からなる層を少なくとも含み、
前記ベルトが、複数本のフィラメントを撚り合わせてなる複数本のスチールコードが束状に並列配置されて形成された少なくとも１層のスチールベルトであり、
前記スチールコードの短径Ａ（ｍｍ）と束幅Ｂ（ｍｍ）とが下記式（１）
Ｂ／Ａ≧２．０              （１）
で示される関係を満足し、かつ、前記コード束の束幅Ｂ（ｍｍ）と、コード束間間隔Ｄ（ｍｍ）とにより定義されるＳ＝Ｂ／（Ｂ＋Ｄ）の値が、下記式（２）
０．６０≦Ｓ≦０．８０      （２）
で示される関係を満足することを特徴とする空気入りタイヤ。
【請求項２】
前記柔軟樹脂（Ｃ）の２３℃におけるヤング率が５００ＭＰａ以下である請求項１に記載の空気入りタイヤ。
【請求項３】
前記柔軟樹脂（Ｃ）が、水酸基と反応する官能基を有する請求項１に記載の空気入りタイヤ。
【請求項４】
前記エチレン−ビニルアルコール共重合体（Ａ）のエチレン含有量が２５〜５０モル％である請求項１に記載の空気入りタイヤ。
【請求項５】
前記エチレン−ビニルアルコール共重合体（Ａ）のケン化度が９０％以上である請求項１に記載の空気入りタイヤ。
【請求項６】
前記変性エチレン−ビニルアルコール共重合体（Ｂ）が、前記エチレン−ビニルアルコール共重合体（Ａ）１００質量部に対し、エポキシ化合物（Ｅ）１〜５０質量部を反応させて得られる請求項１に記載の空気入りタイヤ。
【請求項７】
前記エポキシ化合物（Ｅ）がグリシドール又はエポキシプロパンである請求項６に記載の空気入りタイヤ。
【請求項８】
前記樹脂組成物（Ｄ）の−２０℃におけるヤング率が１５００ＭＰａ以下である請求項１に記載の空気入りタイヤ。
【請求項９】
前記樹脂組成物（Ｄ）における前記柔軟樹脂（Ｃ）の含有率が１０〜３０質量％の範囲である請求項１に記載の空気入りタイヤ。
【請求項１０】
前記柔軟樹脂（Ｃ）の平均粒径が２μｍ以下である請求項１に記載の空気入りタイヤ。
【請求項１１】
前記樹脂組成物（Ｄ）からなる層が架橋されている請求項１に記載の空気入りタイヤ。
【請求項１２】
前記樹脂組成物（Ｄ）からなる層は、２０℃、６５％ＲＨにおける酸素透過量が３．０×１０−１２ｃｍ３・ｃｍ／ｃｍ２・ｓｅｃ・ｃｍＨｇ以下である請求項１に記載の空気入りタイヤ。
【請求項１３】
前記樹脂組成物（Ｄ）からなる層の厚さが１００μｍ以下である請求項１に記載の空気入りタイヤ。
【請求項１４】
前記樹脂組成物（Ｄ）からなる層に隣接して、更にエラストマーからなる補助層（Ｆ）を１層以上備える請求項１に記載の空気入りタイヤ。
【請求項１５】
前記樹脂組成物（Ｄ）からなる層と補助層（Ｆ）との間および前記補助層（Ｆ）と補助層（Ｆ）との間の少なくとも一箇所に、１層以上の接着剤層（Ｇ）を備える請求項１４に記載の空気入りタイヤ。
【請求項１６】
前記補助層（Ｆ）は、２０℃、６５％ＲＨにおける酸素透過量が３．０×１０−９ｃｍ３・ｃｍ／ｃｍ２・ｓｅｃ・ｃｍＨｇ以下である請求項１４に記載の空気入りタイヤ。
【請求項１７】
前記補助層（Ｆ）がブチルゴム及び／又はハロゲン化ブチルゴムを含む請求項１４に記載の空気入りタイヤ。
【請求項１８】
前記補助層（Ｆ）がジエン系エラストマーを含む請求項１４に記載の空気入りタイヤ。
【請求項１９】
前記補助層（Ｆ）が熱可塑性ウレタン系エラストマーを含む請求項１４に記載の空気入りタイヤ。
【請求項２０】
前記補助層（Ｆ）の厚さの合計が５０〜２０００μｍの範囲である請求項１４に記載の空気入りタイヤ。
【請求項２１】
前記スチールコードの短径Ａ（ｍｍ）と前記フィラメントの径Ｆ（ｍｍ）とが下記式（３）および（４）、
０．２４≦Ｆ≦０．５０        （３）
Ａ／Ｆ≦３．０                （４）
で示される関係を満足する請求項１〜２０のうちいずれか一項記載の空気入りタイヤ。
【発明の詳細な説明】
【技術分野】
【０００１】
本発明は、空気入りタイヤに関し、詳しくは、耐久性と周方向剛性に優れ、かつ重量低減を可能にした空気入りタイヤに関する。
【背景技術】
【０００２】
空気入りタイヤのスチールベルトは、通常、スチールコードが等間隔に配置されて被覆ゴムに埋設されている。かかるベルトに適用されるスチールコードの改良に関しては、例えば、特許文献１に、ベルト層のスチールコードを、複数のスチール素線を撚り合わせたストランドをＮ本実質的に無撚りで引き揃えて扁平な外郭形状を有する集束コードとして形成することが開示されており、これにより、ベルト層に使用するスチールコードの生産性を向上しながら、操縦安定性の向上とベルト層の耐腐食性の向上を可能にすることが報告されている。
【０００３】
また、例えば、特許文献２には、ベルトの改良により耐久性を確保するために、ベルト層の補強素子を数本以内の束毎に区分して、その束とこれに隣接する補強素子との分散間隔を広げて並置配列させるとともに、補強素子に直交する方向における束の幅ｄ、および、その束とこれに隣接する補強素子との間隔ｌの比ｄ／ｌを所定範囲に規定した空気入りラジアルタイヤが開示されている。
【０００４】
一方、従来、タイヤの内圧を保持するためにタイヤ内面に空気バリア層として配設されるインナーライナーには、ブチルゴムやハロゲン化ブチルゴム等を主原料とするゴム組成物が使用されているが、かかるゴム組成物をインナーライナーに使用した場合、インナーライナーの厚さを１ｍｍ前後とする必要がある。この場合、タイヤに占めるインナーライナーの重量が約５％となって、タイヤの重量を低減して自動車の燃費を向上させる上で無視できないものであった。そこで、特許文献３では、空気透過量が上記ブチル系のインナーライナー用ゴム組成物の１００分の１以下であるエチレン−ビニルアルコール共重合体（以下、ＥＶＯＨと略記することがある）をタイヤのインナーライナーに用いることが報告されている。
【０００５】
また、特許文献４では、ＥＶＯＨの使用による弊害、即ち、タイヤ転動時に屈曲変形を受けた使用後のタイヤでは、内圧保持性が使用前と比べて低下するという問題を解決するため、ＥＶＯＨのエチレン含有量、ケン化度を所定の範囲内とすることが報告されている。さらに、特許文献５では、特定のＥＶＯＨをインナーライナーに使用し、従来のＥＶＯＨからなるタイヤ用インナーライナーと比較して、ガスバリア性を保持したまま、より高度な耐屈曲性を有するようにした技術が報告されている。
【特許文献１】特開２００４−２１７１５８号公報（特許請求の範囲等）
【特許文献２】特開平５−２１３００７号公報（特許請求の範囲等）
【特許文献２】特開平６−４０２０７号公報（特許請求の範囲等）
【特許文献３】特開２００２−５２９０４号公報（特許請求の範囲等）
【特許文献４】特開２００４−１７６０４８号公報（特許請求の範囲等）
【特許文献５】特開２００８−２４２１７号公報（特許請求の範囲等）
【発明の開示】
【発明が解決しようとする課題】
【０００６】
省資源・環境性能のニーズは増す一方であり、タイヤも例外ではなく、軽量化技術やタイヤ寿命向上の技術はますます必要となってきている。スチールコードを補強材として用いたスチールベルトの軽量化に当たっては、耐久性と周方向剛性の確保が必要である。すなわち、ベルト端からの亀裂発生に関する耐ベルトエンドセパレーション（以下「ＢＥＳ」と略記する）性を悪化させることなく、内圧充填時のタイヤ形状保持に充分な周方向剛性を有することがスチールベルトには求められる。
【０００７】
しかし、今後の環境指向の高まりからタイヤに求められる使用期間がより長くなることを想定した場合には、これまでに提案されてきたスチールベルトの改良技術による軽量化手法ではタイヤ耐久性能を満足する水準が長期に亘り維持され得るとは言い切れず、また、インナーライナーの重量の軽減には限界があり、インナーライナーの更なる改良も有効とはいい得ないのが現状である。
【０００８】
そこで、本発明の目的は、上記問題点を解決して、これまでよりも長期に亘る耐久性と周方向剛性に優れ、かつ重量低減を可能にした空気入りタイヤを提供することにある。
【課題を解決するための手段】
【０００９】
本発明者は、タイヤが長期間使用される場合にはタイヤ内面から透過する酸素によるゴム物性の劣化が無視できなくなり、スチールベルトを構成するゴムの劣化はＢＥＳ性を大幅に悪化させ、タイヤ寿命の著しい低下に繋がるとの知見に基づき鋭意検討した結果、ベルトを薄ゲージ化し軽量化すると、スチールベルト中のゴム体積が低下することから、タイヤ内面から酸素が透過しやすくなり、ゴム劣化の影響が大きくなるため、タイヤを軽量化するためには、タイヤ各部材の重量を低減すると共に、各部材が性能を補完しタイヤ全体としての寿命を向上させることが重要であるとの点に到達した。そこで、この点に着目して、スチールベルトとインナーライナーの重量を低減するとともに、スチールベルトの高剛性とインナーライナーのガスバリア性が互いの部材の耐久性能を補うべく更なる検討を重ねた結果、特定のスチールベルトと特定のインナーライナーとの組み合わせにより、タイヤ各部材の重量の低減と同時に、各部材が互いの性能を補完し合い、タイヤ全体としての性能向上を達成することができることを見出し、本発明を完成するに至った。
【００１０】
即ち、本発明の空気入りタイヤは、一対のビード部および一対のサイドウォール部と、両サイドウォール部に連なるトレッド部とを有し、上記一対のビード部間にトロイド状に延在して、これら各部を補強するカーカスと、該カーカスのクラウン部のタイヤ半径方向外側に配置されたベルト層からなるベルトと、前記カーカスの内側のタイヤ内面に配置されたインナーライナーとを備えた空気入りタイヤにおいて、
前記インナーライナーが、エチレン−ビニルアルコール共重合体（Ａ）を反応させて得られる変性エチレン−ビニルアルコール共重合体（Ｂ）からなるマトリックス中に、２３℃におけるヤング率が前記変性エチレン−ビニルアルコール共重合体（Ｂ）より小さい柔軟樹脂（Ｃ）を分散させた樹脂組成物（Ｄ）からなる層を少なくとも含み、
前記ベルトが、複数本のフィラメントを撚り合わせてなる複数本のスチールコードが束状に並列配置されて形成された少なくとも１層のスチールベルトであり、
前記スチールコードの短径Ａ（ｍｍ）と束幅Ｂ（ｍｍ）とが下記式（１）
Ｂ／Ａ≧２．０              （１）
で示される関係を満足し、かつ、前記コード束の束幅Ｂ（ｍｍ）と、コード束間間隔Ｄ（ｍｍ）とにより定義されるＳ＝Ｂ／（Ｂ＋Ｄ）の値が、下記式（２）
０．６０≦Ｓ≦０．８０      （２）
で示される関係を満足することを特徴とするものである。
また、本発明の好適形態は下記の通りである。
【００１１】
前記柔軟樹脂（Ｃ）の２３℃におけるヤング率が５００ＭＰａ以下である空気入りタイヤである。
【００１２】
前記柔軟樹脂（Ｃ）が、水酸基と反応する官能基を有する空気入りタイヤである。
【００１３】
前記エチレン−ビニルアルコール共重合体（Ａ）のエチレン含有量が２５〜５０モル％である空気入りタイヤである。
【００１４】
前記エチレン−ビニルアルコール共重合体（Ａ）のケン化度が９０％以上である空気入りタイヤである。
【００１５】
前記変性エチレン−ビニルアルコール共重合体（Ｂ）が、前記エチレン−ビニルアルコール共重合体（Ａ）１００質量部に対し、エポキシ化合物（Ｅ）１〜５０質量部を反応させて得られる空気入りタイヤである。
【００１６】
前記エポキシ化合物（Ｅ）がグリシドール又はエポキシプロパンである空気入りタイヤである。
【００１７】
前記樹脂組成物（Ｄ）の−２０℃におけるヤング率が１５００ＭＰａ以下である空気入りタイヤである。
【００１８】
前記樹脂組成物（Ｄ）における前記柔軟樹脂（Ｃ）の含有率が１０〜３０質量％の範囲である空気入りタイヤである。
【００１９】
前記柔軟樹脂（Ｃ）の平均粒径が２μｍ以下である空気入りタイヤである。
【００２０】
前記樹脂組成物（Ｄ）からなる層が架橋されている空気入りタイヤである。
【００２１】
前記樹脂組成物（Ｄ）からなる層は、２０℃、６５％ＲＨにおける酸素透過量が３．０×１０−１２ｃｍ３・ｃｍ／ｃｍ２・ｓｅｃ・ｃｍＨｇ以下である空気入りタイヤである。
【００２２】
前記樹脂組成物（Ｄ）からなる層の厚さが１００μｍ以下である空気入りタイヤである。
【００２３】
前記樹脂組成物（Ｄ）からなる層に隣接して、更にエラストマーからなる補助層（Ｆ）を１層以上備える空気入りタイヤである。
【００２４】
前記樹脂組成物（Ｄ）からなる層と補助層（Ｆ）との間および前記補助層（Ｆ）と補助層（Ｆ）との間の少なくとも一箇所に、１層以上の接着剤層（Ｇ）を備える空気入りタイヤである。
【００２５】
前記補助層（Ｆ）は、２０℃、６５％ＲＨにおける酸素透過量が３．０×１０−９ｃｍ３・ｃｍ／ｃｍ２・ｓｅｃ・ｃｍＨｇ以下である空気入りタイヤである。
【００２６】
前記補助層（Ｆ）がブチルゴム及び／又はハロゲン化ブチルゴムを含む空気入りタイヤである。
【００２７】
前記補助層（Ｆ）がジエン系エラストマーを含む空気入りタイヤである。
【００２８】
前記補助層（Ｆ）が熱可塑性ウレタン系エラストマーを含む空気入りタイヤである。
【００２９】
前記補助層（Ｆ）の厚さの合計が５０〜２０００μｍの範囲である空気入りタイヤである。
【００３０】
前記スチールコードの短径Ａ（ｍｍ）と前記フィラメントの径Ｆ（ｍｍ）とが下記式（３）および（４）、
０．２４≦Ｆ≦０．５０        （３）
Ａ／Ｆ≦３．０                （４）
で示される関係を満足する空気入りタイヤである。
【発明の効果】
【００３１】
本発明によれば、これまでよりも長期に亘る耐久性と周方向剛性に優れ、かつ重量低減を可能にした空気入りタイヤを提供することができる。
【発明を実施するための最良の形態】
【００３２】
以下に、本発明の実施の形態について具体的に説明する。
（タイヤ構造）
以下に、図を参照しながら本発明の空気入りタイヤを詳細に説明する。図１は、本発明の空気入りタイヤの一実施態様の部分断面図である。
【００３３】
図１に示すタイヤは、一対のビード部１および一対のサイドウォール部２と、両サイドウォール部２に連なるトレッド部３とを有し、上記一対のビード部１間にトロイド状に延在して、これら各部１、２、３を補強するカーカス４と、該カーカス４のクラウン部のタイヤ半径方向外側に配置されたベルト層（図示例では２層）からなるベルト５とを備え、更に、該カーカス４の内側のタイヤ内面にはインナーライナー６が配置されている。
【００３４】
図示例のタイヤにおいて、カーカス４は、上記ビード部１内に夫々埋設した一対のビードコア７間にトロイド状に延在する本体部と、各ビードコア７の周りでタイヤ幅方向の内側から外側に向けて半径方向外方に巻上げた折り返し部とからなるが、本発明の空気入りタイヤにおいて、カーカス４のプライ数及び構造は、これに限られるものではない。
【００３５】
また、図示例のタイヤにおいて、スチールベルト５は、２枚のベルト層からなるが、本発明の空気入りタイヤにおいては、スチールベルト５を構成するベルト層の枚数はこれに限られるものではない。ここで、ベルト層は、通常、タイヤ赤道面に対して傾斜して延びるコードのゴム引き層からなり、２枚のベルト層は、該ベルト層を構成するコードが互いに赤道面を挟んで交差するように積層されてベルト５を構成する。更に、図示例のタイヤは、スチールベルト５のタイヤ半径方向外側でベルト５の全体を覆うように配置されたベルト補強層８を備えるが、本発明の空気入りタイヤは、ベルト補強層８を有していなくてもよいし、他の構造のベルト補強層を備えることもできる。ここで、ベルト補強層８は、通常、タイヤ周方向に対し実質的に平行に配列したコードのゴム引き層からなる。
【００３６】
なお、図示例のタイヤにおいて、インナーライナー６は、樹脂組成物（Ｄ）からなる層を一層のみ有するが、本発明の空気入りタイヤは、樹脂組成物（Ｄ）からなる層の耐屈曲性を改良するため、図２、図３に示すように補助層（Ｆ）を一層以上有することもできる。
【００３７】
図２及び図３は、図１の丸で囲んだ部分ＩＩに相当する、本発明の空気入りタイヤの他の実施態様の拡大部分断面図である。図２に示すタイヤは、図１に示すインナーライナー６に代えて、樹脂組成物（Ｄ）からなる層９と、該樹脂組成物（Ｄ）からなる層９に隣接して配置された二層の補助層（Ｆ）１０、１１と、該補助層（Ｆ）１１の外側に配置された接着剤層（Ｇ）１２とからなるインナーライナー１３を備える。また、図３に示すタイヤは、上記図２に示す接着剤層（Ｇ）１２の外側に、更に補助層（Ｆ）１４を有するインナーライナー１５を備える。なお、本発明のタイヤにおいて、インナーライナーを構成する補助層（Ｆ）の層数はこれに限られるものではない。また、補助層（Ｆ）に用いるエラストマーとしては、ブチルゴム、ハロゲン化ブチルゴム、ジエン系エラストマー、熱可塑性ウレタン系エラストマー等が挙げられ、これらを目的に応じて適宜選択することができる。更に、図２及び図３に示すタイヤは、補助層（Ｆ）１１の外側に接着剤層（Ｇ）１２を一層備えるが、本発明の空気入りタイヤは、接着剤層（Ｇ）１２を有しなくてもよいし、他の層の間に一層以上備えることもできる。
【００３８】
更に、図示例のタイヤにおいて、補助層（Ｆ）の厚さの合計は、ベルト５の端からビード部１までの領域で、少なくとも３０ｍｍの半径方向幅に相当する該補助層（Ｆ）の部分が、ベルト５の下部に対応する該補助層（Ｆ）の部分より０．２ｍｍ以上厚いことが好ましい。これは、ベルト５の端からビード部１までの領域が最も歪が厳しくクラックが発生し易い領域であり、かかる領域の耐久性を向上させるためには、上記特定領域における補助層（Ｆ）を厚くするのが効果的であるからである。
【００３９】
（インナーライナー材）
本発明の空気入りタイヤ用インナーライナーは、エチレン−ビニルアルコール共重合体（Ａ）を反応させて得られる変性エチレン−ビニルアルコール共重合体（Ｂ）からなるマトリックス中に、２３℃におけるヤング率が前記変性エチレン−ビニルアルコール共重合体（Ｂ）より小さい柔軟樹脂（Ｃ）を分散させた樹脂組成物（Ｄ）からなる層を少なくとも含むことを特徴とする。上記エチレン−ビニルアルコール共重合体（Ａ）に、例えば、エポキシ化合物（Ｅ）を反応させて得られる変性エチレン−ビニルアルコール共重合体（Ｂ）は、通常のＥＶＯＨに比べて弾性率が低い。また、上記物性を満たす柔軟樹脂（Ｃ）を分散させることで、弾性率を更に低下させることができる。そのため、上記変性エチレン−ビニルアルコール共重合体（Ｂ）からなるマトリックス中に上記柔軟樹脂（Ｃ）を分散させてなる樹脂組成物（Ｄ）は、弾性率が大幅に低下しており、屈曲時の耐破断性が高く、またクラックも発生し難い。
【００４０】
上記エチレン−ビニルアルコール共重合体（Ａ）は、エチレン含有量が２５〜５０モル％であることが好ましく、３０〜４８モル％であることが更に好ましく、３５〜４５モル％であることが一層好ましい。エチレン含有量が２５モル％未満では、耐屈曲性、耐疲労性及び溶融成形性が悪化することがあり、一方、５０モル％を超えると、ガスバリア性を十分に確保できないことがある。また、該エチレン−ビニルアルコール共重合体（Ａ）は、ケン化度が９０％以上であることが好ましく、９５％以上であることが更に好ましく、９９％以上であることが一層好ましい。ケン化度が９０％未満では、ガスバリア性及び成形時の熱安定性が不十分となることがある。更に、該エチレン−ビニルアルコール共重合体（Ａ）は、メルトフローレート（ＭＦＲ）が１９０℃、２１６０ｇ荷重下で０．１〜３０ｇ／１０分であることが好ましく、０．３〜２５ｇ／１０分であることが更に好ましい。
【００４１】
本発明において、上記変性エチレン−ビニルアルコール共重合体（Ｂ）の製造方法は、特に限定されないが、エチレン−ビニルアルコール共重合体（Ａ）とエポキシ化合物（Ｅ）とを溶液中で反応させる製造方法が好適に挙げられる。より詳しくは、エチレン−ビニルアルコール共重合体（Ａ）の溶液に、酸触媒又はアルカリ触媒存在下、好ましくは酸触媒存在下、エポキシ化合物（Ｅ）を添加し、反応させることによって変性エチレン−ビニルアルコール共重合体（Ｂ）を製造することができる。反応溶媒としては、ジメチルスルホキシド、ジメチルホルムアミド、ジメチルアセトアミド及びＮ−メチルピロリドン等の非プロトン性極性溶媒が挙げられる。また、酸触媒としては、ｐ−トルエンスルホン酸、メタンスルホン酸、トリフルオロメタンスルホン酸、硫酸及び三フッ化ホウ素等が挙げられ、アルカリ触媒としては、水酸化ナトリウム、水酸化カリウム、水酸化リチウム、ナトリウムメトキシド等が挙げられる。なお、触媒量は、エチレン−ビニルアルコール共重合体（Ａ）１００質量部に対し、０．０００１〜１０質量部の範囲が好ましい。
【００４２】
上記エポキシ化合物（Ｅ）としては、一価のエポキシ化合物が好ましい。二価以上のエポキシ化合物は、エチレン−ビニルアルコール共重合体（Ａ）と架橋反応し、ゲル、ブツ等を発生して、インナーライナーの品質を低下させることがある。なお、変性エチレン−ビニルアルコール共重合体（Ｂ）の製造容易性、ガスバリア性、耐屈曲性及び耐疲労性の観点から、一価のエポキシ化合物の中でも、グリシドール及びエポキシプロパンが特に好ましい。また、上記エポキシ化合物（Ｅ）は、エチレン−ビニルアルコール共重合体（Ａ）１００質量部に対して１〜５０質量部を反応させることが好ましく、２〜４０質量部を反応させることが更に好ましく、５〜３５質量部を反応させることが一層好ましい。
【００４３】
上記変性エチレン−ビニルアルコール共重合体（Ｂ）は、ガスバリア性、耐屈曲性及び耐疲労性を得る観点から、メルトフローレート（ＭＦＲ）が１９０℃、２１６０ｇ荷重下で０．１〜３０ｇ／１０分であることが好ましく、０．３〜２５ｇ／１０分であることが更に好ましく、０．５〜２０ｇ／１０分であることが一層好ましい。
【００４４】
上記変性エチレン−ビニルアルコール共重合体（Ｂ）からなるマトリックス中に分散させる柔軟樹脂（Ｃ）は、２３℃におけるヤング率が上記変性エチレン−ビニルアルコール共重合体（Ｂ）より小さいことを要し、５００ＭＰａ以下であることが好ましい。上記柔軟樹脂（Ｃ）の２３℃におけるヤング率が変性エチレン−ビニルアルコール共重合体（Ｂ）より小さいと、樹脂組成物（Ｄ）の弾性率を低下させることができ、その結果、耐屈曲性を向上させることができる。また、上記柔軟樹脂（Ｃ）は、水酸基と反応する官能基を有することが好ましい。上記柔軟樹脂（Ｃ）が水酸基と反応する官能基を有することで、変性エチレン−ビニルアルコール共重合体（Ｂ）中に柔軟樹脂（Ｃ）が均一に分散するようになる。ここで、水酸基と反応する官能基としては、無水マレイン酸残基、水酸基、カルボキシル基、アミノ基等が挙げられる。かかる水酸基と反応する官能基を有する柔軟樹脂（Ｃ）として、具体的には、無水マレイン酸変性水素添加スチレン−エチレン−ブタジエン−スチレンブロック共重合体、無水マレイン酸変性超低密度ポリエチレン等が挙げられる。
【００４５】
また、上記樹脂組成物（Ｄ）における柔軟樹脂（Ｃ）の含有率は、１０〜３０質量％の範囲であることが好ましい。柔軟樹脂（Ｃ）の含有率が１０質量％未満では、耐屈曲性を向上させる効果が小さく、一方、３０質量％を超えると、ガスバリア性が低下することがある。更に、上記柔軟樹脂（Ｃ）は、平均粒径が２μｍ以下であることが好ましい。平均粒径が２μｍを超えると、樹脂組成物（Ｄ）からなる層の耐屈曲性を十分に改善できないおそれがあり、ガスバリア性の低下、延いてはタイヤの内圧保持性の悪化をもたらすことがある。なお、樹脂組成物（Ｄ）中の柔軟樹脂（Ｃ）の平均粒径は、例えば、サンプルを凍結し、該サンプルをミクロトームにより切片にして、透過電子顕微鏡（ＴＥＭ）で観察することができる。
【００４６】
上記樹脂組成物（Ｄ）は、−２０℃におけるヤング率が１５００ＭＰａ以下であることが好ましい。−２０℃におけるヤング率が１５００ＭＰａ以下であると、寒冷地で使用した際の耐久性を向上させることができる。
【００４７】
上記樹脂組成物（Ｄ）は、変性エチレン−ビニルアルコール共重合体（Ｂ）と柔軟樹脂（Ｃ）とを混練して調製することができる。また、上記樹脂組成物（Ｄ）は、インナーライナーの製造時にフィルム状であることが好ましく、該樹脂組成物（Ｄ）からなる層は、溶融成形、好ましくはＴダイ法、インフレーション法等の押出成形により、好ましくは１５０〜２７０℃の溶融温度でフィルムやシート等に成形され、インナーライナーとして使用される。
【００４８】
上記樹脂組成物（Ｄ）からなる層は、架橋されていることが好ましい。樹脂組成物（Ｄ）からなる層が架橋されていない場合、タイヤの加硫工程でインナーライナーが著しく変形して不均一となり、インナーライナーのガスバリア性、耐屈曲性、耐疲労性が悪化することがある。ここで、架橋方法としては、エネルギー線を照射する方法が好ましく、該エネルギー線としては、紫外線、電子線、Ｘ線、α線、γ線等の電離放射線が挙げられ、これらの中でも電子線が特に好ましい。電子線の照射は、樹脂組成物（Ｄ）をフィルムやシート等の成形体に加工した後に行うことが好ましい。ここで、電子線の線量は、１０〜６０Ｍｒａｄの範囲が好ましく、２０〜５０Ｍｒａｄの範囲が更に好ましい。電子線の線量が１０Ｍｒａｄ未満では、架橋が進み難く、一方、６０Ｍｒａｄを超えると、成形体の劣化が進み易くなる。
【００４９】
また、上記樹脂組成物（Ｄ）からなる層は、２０℃、６５％ＲＨにおける酸素透過量が３．０×１０−１２ｃｍ３・ｃｍ／ｃｍ２・ｓｅｃ・ｃｍＨｇ以下であることが好ましく、１．０×１０−１２ｃｍ３・ｃｍ／ｃｍ２・ｓｅｃ・ｃｍＨｇ以下であることが更に好ましく、５．０×１０―１３ｃｍ３・ｃｍ／ｃｍ２・ｓｅｃ・ｃｍＨｇ以下であることが一層好ましい。２０℃、６５％ＲＨにおける酸素透過量が３．０×１０−１２ｃｍ３・ｃｍ／ｃｍ２・ｓｅｃ・ｃｍＨｇを超えると、インナーライナーとして用いる際に、タイヤの内圧保持性を高めるために、樹脂組成物（Ｄ）からなる層を厚くせざるを得ず、タイヤの重量を十分に低減できなくなる。
【００５０】
更に、上記樹脂組成物（Ｄ）からなる層の厚さは、１００μｍ以下であることが好ましく、より好ましくは下限が０．１μｍであり、１〜４０μｍの範囲であることが更に好ましく、５〜３０μｍの範囲であることが一層好ましい。樹脂組成物（Ｄ）からなる層の厚さが１００μｍを超えると、インナーライナーとして用いる際に、従来のブチルゴム系のインナーライナーに対して重量の低減効果が小さくなる上、耐屈曲性及び耐疲労性が低下し、タイヤ転動時の屈曲変形により破断・亀裂が生じ易く、また、亀裂が伸展し易くなるため、タイヤの内圧保持性が使用前に比べて低下することがある。一方、０．１μｍ未満では、ガスバリア性が不十分で、タイヤの内圧保持性を十分に確保できないことがある。
【００５１】
本発明の空気入りタイヤ用インナーライナーは、上記樹脂組成物（Ｄ）からなる層に隣接して、更にエラストマーからなる補助層（Ｆ）を一層以上備えることが好ましい。ここで、上記補助層（Ｆ）は、エラストマーを用いるため、変性エチレン−ビニルアルコール共重合体（Ｂ）の水酸基との接着性が高く、樹脂組成物（Ｄ）からなる層から剥離し難い。そのため、樹脂組成物（Ｄ）からなる層に破断・亀裂が生じても、亀裂が伸展し難いので、大きな破断及びクラックのような弊害を抑制し、タイヤの内圧保持性を十分に維持することができる。また、本発明の空気入りタイヤ用インナーライナーは、上記樹脂組成物（Ｄ）からなる層と補助層（Ｆ）との間及び上記補助層（Ｆ）と補助層（Ｆ）との間の少なくとも一箇所に、一層以上の接着剤層（Ｇ）を備えることもできる。なお、上記接着剤層（Ｇ）に使用する接着剤としては、塩化ゴム・イソシアネート系の接着剤等が挙げられる。
【００５２】
本発明の空気入りタイヤ用インナーライナーは、上記樹脂組成物（Ｄ）からなる層の他、補助層（Ｆ）と、必要に応じて接着剤層（Ｇ）とを備える場合、積層体として形成される。ここで、積層体を製造する方法としては、例えば、樹脂組成物（Ｄ）からなる層と他の層とを共押出により積層させる方法、樹脂組成物（Ｄ）からなる層と補助層（Ｆ）とを必要に応じて接着剤層（Ｇ）を用いて貼り合わせる方法、更にはタイヤ成形時にドラム上で樹脂組成物（Ｄ）からなる層と補助層（Ｆ）とを必要に応じて接着剤層（Ｇ）を用いて貼り合わせる方法等が挙げられる。
【００５３】
上記補助層（Ｆ）は、２０℃、６５％ＲＨにおける酸素透過量が３．０×１０―９ｃｍ３・ｃｍ／ｃｍ２・ｓｅｃ・ｃｍＨｇ以下であることが好ましく、１．０×１０―９ｃｍ３・ｃｍ／ｃｍ２・ｓｅｃ・ｃｍＨｇ以下であることが更に好ましい。２０℃、６５％ＲＨにおける酸素透過量が３．０×１０―９ｃｍ３・ｃｍ／ｃｍ２・ｓｅｃ・ｃｍＨｇ以下であると、ガスバリア性の補強効果が十分に発揮され、タイヤの内圧保持性を高度に維持することが可能となる。
【００５４】
上記補助層（Ｆ）に用いるエラストマーとしては、ブチルゴム、ハロゲン化ブチルゴム、ジエン系エラストマー、熱可塑性ウレタン系エラストマーを好適に挙げることができる。ここで、ガスバリア性の観点からは、ブチルゴム及びハロゲン化ブチルゴムが好ましく、ハロゲン化ブチルゴムが更に好ましい。また、樹脂組成物（Ｄ）からなる層に亀裂が生じた際の伸展を抑制するには、ブチルゴム及びジエン系エラストマーが好ましい。更に、補助層（Ｆ）を薄層化しつつ、亀裂の発生や伸展を抑制するには、熱可塑性ウレタン系エラストマーが好ましい。その上、補助層（Ｆ）は、積層することが可能であり、種々の特性を持つエラストマーからなる補助層を多層化することが特に好ましい。なお、これらエラストマーは、一種単独で用いてもよいし、二種以上を組み合わせて用いてもよい。
【００５５】
上記ジエン系エラストマーとして、具体的には、天然ゴム（ＮＲ）、イソプレンゴム（ＩＲ）、ブタジエンゴム（ＢＲ）、スチレン−ブタジエン共重合体ゴム（ＳＢＲ）、アクリロニトリル−ブタジエンゴム（ＮＢＲ）、クロロプレンゴム（ＣＲ）等が挙げられ、これらの中でも天然ゴム、ブタジエンゴムが好ましい。これらジエン系エラストマーは、一種単独で用いてもよいし、二種以上を組み合わせて用いてもよい。
【００５６】
上記熱可塑性ウレタン系エラストマーは、ポリオールと、イソシアネート化合物と、短鎖ジオールとの反応によって得られる。ポリオール及び短鎖ジオールは、イソシアネート化合物との付加反応により、直鎖状ポリウレタンを形成する。ここで、ポリオールは、熱可塑性ウレタン系エラストマーにおいて柔軟な部分となり、イソシアネート化合物及び短鎖ジオールは硬い部分となる。なお、熱可塑性ウレタン系エラストマーは、原料の種類、配合量、重合条件等を変えることで、広範囲に性質を変えることができる。
【００５７】
上記補助層（Ｆ）の厚さの合計は、５０〜２０００μｍの範囲であることが好ましく、１００〜１０００μｍの範囲であることが更に好ましく、３００〜８００μｍの範囲であることが一層好ましい。補助層（Ｆ）の厚さの合計が５０μｍ未満では、補強効果が十分に発揮されず、樹脂組成物（Ｄ）からなる層に破断・亀裂が生じた際の弊害を抑制することが困難となり、タイヤの内圧保持性を十分に維持できないことがある。一方、補助層（Ｆ）の厚さの合計が２０００μｍを超えると、タイヤの重量の低減効果が小さくなる。
【００５８】
上記補助層（Ｆ）は、３００％伸び時における引張応力が１０ＭＰａ以下であることが好ましく、８ＭＰａ以下であることが更に好ましく、７ＭＰａ以下であることが一層好ましい。該引張応力が１０ＭＰａを超えると、補助層（Ｆ）をインナーライナーに用いた際の耐屈曲性及び耐疲労性が低下することがある。
【００５９】
（スチールベルト）
図４（ａ）に、本発明に係るスチールベルト内のスチールコードの配列状態を示す概略断面図を、同図（ｂ）に、その１本のスチールコードを取り出して示す断面図を、それぞれ示す。図示するように、本発明の空気入りタイヤは、複数本のフィラメント３１を撚り合せてなる複数本のスチールコード２１が束状に並列配置されて形成された少なくとも１層のスチールベルトを有するものである。
【００６０】
本発明のタイヤにおいては、コード束２２の高さ、すなわち、スチールコードの短径Ａ（ｍｍ）と、束幅Ｂ（ｍｍ）とが下記式（１）、
Ｂ／Ａ≧２．０                  （１）
で示される関係を満足するとともに、コード束２２の束幅Ｂ（ｍｍ）と、コード束２２間の間隔Ｄ（ｍｍ）とにより定義されるＳ＝Ｂ／（Ｂ＋Ｄ）の値が下記式（２）、
０．６０≦Ｓ≦０．８０          （２）
で示される関係を満足することが重要である。
【００６１】
コード束２２が、上記式（１）を満足するものとすることで軽量化を確保することができ、かつ、上記式（２）を満足するものとすることで周方向剛性と耐久性とをバランスよくすることができる。Ｓが０．６０未満であると、コード束間の間隔が大きくなると同時に層間ゴムの拘束が弱まることから、周方向剛性が不足してしまう。一方、Ｓが０．８０より大きいと、束幅に対して束間の間隔が狭すぎるため、亀裂進展によるＢＥＳ性が悪化してしまう。
【００６２】
また、ベルトをより軽量化するという観点からは、スチールコードの短径（ｍｍ）とフィラメント３１の径Ｆ（ｍｍ）とが、下記式（３）および（４）、
０．２４≦Ｆ≦０．５０          （３）
Ａ／Ｆ≦３．０                  （４）
で示される関係を満足することが好ましい。これにより、トリート厚さＡを小さくして、さらなる軽量化効果を得ることができる。
【００６３】
本発明のタイヤにおいては、上記条件を満足するスチールベルトを構成するスチールコードが、上記条件を満足する束状に配置されているものであればよく、これにより本発明の所期の効果を得ることができる。例えば、本発明に用いるスチールコードは、図示する例では扁平コードであるが、これには限られず、通常の円形断面コードであってもよい。かかる束状のコード配置以外のタイヤ構造の詳細については特に制限されず、常法に従い適宜構成することが可能である。例えば、本発明のタイヤにおいて、スチールベルトは少なくとも１層で配置することが必要であり、好適には３〜４層で配置する。本発明において、スチールベルトを複数層で配置する場合には、そのうち少なくとも１層に上記束状のコード配置を適用すればよい。
【００６４】
本発明においては、酸素透過抑制効果に優れたインナーライナーを用いることにより、ゴムの劣化を現行同等に抑制することでＢＥＳ性を高めることが可能となる。また、酸素透過性に優れ、かつ従来のブチルゴムより重量低減可能なインナーライナーとして上述のインナーライナーを空気入りタイヤに適用するとともに、本発明に係る上述のスチールベルトを適用することで、スチールベルトの軽量化における上記問題点が解決され、また、同時に、かかるスチールベルトは周方向剛性すなわちベルトの面内剛性が高いことから、タイヤが接地したときのトレッド部の変形を抑制する作用を有する。これにより、トレッド部（＝タイヤ外面）の変形を抑え、微小ではあるがタイヤ内面のインナーライナーに生じる歪みを抑えることにつながる。したがって、かかるスチールベルトを空気入りタイヤに適用することで、インナーライナーの耐疲労性もさらに改良されることになる。このように、本発明においては、インナーライナーの高ガスバリア性がスチールベルトのゴムの劣化によるＢＥＳ性を補い、逆に、スチールベルトの高剛性がインナーライナーの耐疲労性をさらに改良するという相乗効果を有する。
【００６５】
本発明の空気入りタイヤは、インナーライナーに上述した樹脂組成物（Ｄ）と、状況に応じて補助層（Ｆ）及び接着剤層（Ｇ）とともに、上述のスチールベルトを適用し、常法により製造することができる。なお、本発明の空気入りタイヤにおいて、タイヤ内に充填する気体としては、通常の或いは酸素分圧を変えた空気、又は窒素等の不活性ガスを用いることができる。
【実施例】
【００６６】
以下、本発明を実施例に基づき説明する。
主交錯ベルトに束コードを適用し、かつ、下記の表１および表２に示す条件のスチールベルトおよびインナーライナーを適用して１１Ｒ２２．５サイズの空気入りタイヤを試作し、各供試タイヤにつき下記の評価を行った。なお、各タイヤのインナーライナー材は下記のようにして製造した。
【００６７】
（実施例１〜４および比較例３〜５のインナーライナー材料：本フィルム）
日新ハイボルテージ株式会社製電子線照射装置「生産用キュアトロンＥＢＣ２００−１００」を使用して、加速電圧２００ｋＶ、照射エネルギー３０Ｍｒａｄの条件でフィルム１〜６に電子線照射して架橋処理を施した。得られた架橋フィルムの片面に接着剤層（Ｇ）として東洋化学研究所製メタロックＲ３０Ｍを塗布し、補助層（Ｆ）であるゴム組成物層の内面に貼り付けて、インナーライナーを作製した。なお、ゴム組成物層は、天然ゴム３０質量部及び臭素化ブチルゴム［ＪＳＲ（株）製，Ｂｒｏｍｏｂｕｔｙｌ  ２２４４］７０質量部に対して、ＧＰＦカーボンブラック［旭カーボン（株）製，＃５５］６０質量部、ＳＵＮＰＡＲ２２８０［日本サン石油（株）製］７質量部、ステアリン酸［旭電化工業（株）製］１質量部、ＮＯＣＣＥＬＥＲ  ＤＭ［大内新興化学工業（株）製］１．３質量部、酸化亜鉛［白水化学工業（株）製］３質量部及び硫黄［軽井沢精錬所製］０．５質量部を配合して調製したゴム組成物を用いた。
【００６８】
（従来例、比較例１、２のインナーライナー材料：ブチルフィルム）
臭素化ブチルゴム［ＪＳＲ（株）製，Ｂｒｏｍｏｂｕｔｙｌ  ２２４４］１００質量部に対して、ＧＰＦカーボンブラック［旭カーボン（株）製，＃５５］６０質量部、ＳＵＮＰＡＲ２２８０［日本サン石油（株）製］７質量部、ステアリン酸［旭電化工業（株）製］１質量部、ＮＯＣＣＥＬＥＲ  ＤＭ［大内新興化学工業（株）製］１．３質量部、酸化亜鉛［白水化学工業（株）製］３質量部及び硫黄［軽井沢精錬所製］０．５質量部を配合してゴム組成物を調製し、該ゴム組成物を用いてインナーライナーを作製した。
【００６９】
（ベルト重量）
得られた各供試タイヤにつき、スチールコードとゴムシートとからなるトリートの単位面積あたりの重量を実測して求めた。結果は、従来例をコントロールとして１００とした指数で表示した。値が小さいほど、軽量効果が大きいことを意味する。
【００７０】
（周方向剛性）
上記タイヤに酸素を７００ｋＰａで５０日間充填し、酸素劣化を促進させた。酸素劣化後、内圧５０ｋＰａ時と７００ｋＰａ時でのタイヤの外周を測定し、その外周差から周方向剛性を求めた。具体的には、測定した外周成長量の逆数から周方向剛性を算出した。結果は、従来例を１００とする指数で表示した。値が大きいほど、高い剛性を持つことを意味する。
【００７１】
（ＢＥＳ性）
上記酸素劣化させた後、スリップアングルを断続的に付加するドラム耐久試験により、ＢＥＳ性を評価した。評価は、主交錯ベルトを解剖し、ベルト層間の亀裂の長さをタイヤ周方向に測定して、平均した値に基づいて、ＢＥＳ性を求めた。結果は従来例の平均亀裂長さを１００とした指数で表示した。値が小さいほど、ＢＥＳ性が良いことを意味する。
【００７２】
（インナーライナーゲージ）
供試タイヤのカットサンプルでの実測値を従来例を１００として指数で表示した。値が小さいほど、ゲージが小さいことを意味する。
【００７３】
（インナーライナー耐疲労性）
ドラム耐久試験後のタイヤ内角のインナーライナーの亀裂をマイクロスコープにて観察し、インナーライナーの耐疲労性を評価した。
尚、各判定は、非常に劣るものを「×」、劣るものを「△」、普通のものを「○」、より良好なものを「◎」とした。得られた結果を下記の表１および２に示す。
【００７４】
【表１】
2010036669.tif 000003
【００７５】
【表２】
2010036669.tif 000004
【００７６】
実施例１、２は、本発明に係るインナーライナー材料を用いており、酸素劣化後のＢＥＳ性が従来例と同等に抑えられた。また、実施例３、４のように、本発明に係るスチールベルトとインナーライナーとの組合せを最適化することで、大きな軽量効果が得られるとともに、耐久性能が向上した。
【００７７】
実施例１〜４に示すインナーライナーは、ドラム耐久試験後もタイヤ新品時と同等な内圧保持性を有していることが確認された。
【００７８】
これに対し、比較例１、２はいずれもＳの値が０．６０〜０．８０の範囲にはいっており、周方向剛性は確保できているが、酸素劣化後のＢＥＳ性が従来例よりも若干劣る位置づけとなり、耐久性が確保されているとは言い切れなかった。
【００７９】
比較例３のようにＳの値が小さい場合、スチールベルト自体の周方向剛性が不足していることから径成長が大きくなり、スチールベルト中のゴムの歪みが大きくなるために、ＢＥＳ性を向上させることはできなかった。
【００８０】
比較例４のようにＳの値が大きい場合、発生した亀裂がコード間に伝播しやすく、スチールベルト自体のＢＥＳ性が大きく劣るため、酸素劣化を抑制してもＢＥＳ性を向上させることはできなかった。
【００８１】
比較例５は、従来例のスチールベルトと本発明に係るインナーライナーとを組み合わせたものであるが、タイヤの軽量化の面で満足な結果が得られなかった。
【００８２】
以上の結果、インナーライナーの酸素透過性を改良するのみならず、スチールベルトの構造をＳの値によりコントロールすることが必要であることが分かった。また、軽量化にはスチールベルトを薄くすることが効果的であり、そのためには上記式（３）、（４）を満足することが望ましいことも分かった。
【図面の簡単な説明】
【００８３】
【図１】本発明の空気入りタイヤの一実施態様の部分断面図である。
【図２】本発明の空気入りタイヤの他の実施態様の拡大部分断面図である。
【図３】本発明の空気入りタイヤの他の実施態様の拡大部分断面図である。
【図４】（ａ）は、本発明に係るスチールベルト内のスチールコードの配列状態を示す概略断面図であり、（ｂ）は、その１本のスチールコードを取り出して示す断面図である。
【符号の説明】
【００８４】
１  ビード部
２  サイドウォール部
３  トレッド部
４  カーカス
５  ベルト
６  インナーライナー
７  ビードコア
８  ベルト補強層
９  樹脂組成物（Ｄ）からなる層
１０  補助層（Ｆ）
１１  補助層（Ｆ）
１２  接着剤層（Ｇ）
１３  インナーライナー
１４  補助層（Ｆ）
１５  インナーライナー
２１  スチールコード
２２  コード束
３１  フィラメント
【図１】
2010036669.tif 000005
【図２】
2010036669.tif 000006
【図３】
2010036669.tif 000007
【図４】
2010036669.tif 000008